(57)【要約】      （修正有）【課題】十分に高い粒子状物質浄化性能と十分に高いディーゼル排ガス浄化性能とを有する排ガス浄化用触媒の提供。【解決手段】排ガスが流入する側の流入面１１と、浄化ガスが排出される側の排出面１２を有する排ガス浄化用触媒１であって、一端が流入面１１に開口しかつ他端２２が排出面１２側で封止されているガス流入通路１３と、一端が排出面１２に開口しかつ他端２２が流入面１１側で封止されているガス流出通路１４とが、多孔性隔壁２１により画成されて並設されており、ガス流入通路１３に流入した排ガスが多孔性隔壁２１を通過してガス流出通路１４から排出されるフィルタ基体２と、ガス流入通路１３の開口端側の隔壁の表面に担持されかつディーゼル酸化触媒及び粒子状物質酸化触媒のうちの一方からなる第１の触媒層３と他方からなる第２の触媒層４とを備えており、これら二種の触媒が２〜１０ｍｍの間隔を有する排ガス浄化用触媒１。【選択図】図１
2017185467.tif 000002
【特許請求の範囲】
【請求項１】
粒子状物質を含有する排ガスの流路に配置され、排ガスが流入する側の流入面と、浄化ガスが排出される側の排出面とを有する排ガス浄化用触媒であって、
一端が前記流入面に開口しかつ他端が前記排出面側で封止されているガス流入通路と、一端が前記排出面に開口しかつ他端が前記流入面側で封止されているガス流出通路とが、多孔性隔壁により画成されて並設されており、前記ガス流入通路に流入した排ガスが前記隔壁を通過して前記ガス流出通路から排出されるウォールスルー型のフィルタ基体と、
前記ガス流入通路の開口端側の隔壁の表面に担持されかつディーゼル酸化触媒及び粒子状物質酸化触媒のうちの一方の酸化触媒からなる第１の触媒層と、
前記ガス流入通路の封止端側の隔壁の表面に担持されかつディーゼル酸化触媒及び粒子状物質酸化触媒のうちの他方の酸化触媒からなる第２の触媒層と、
を備えており、
前記第１の触媒層と前記第２の触媒層との間隔が２〜１０ｍｍであり、
前記隔壁の表面の前記第１の触媒層と前記第２の触媒層との間に、ディーゼル酸化触媒及び粒子状物質酸化触媒のいずれの酸化触媒も配置されていない領域が存在する、
ことを特徴とする排ガス浄化用触媒。
【請求項２】
前記隔壁の表面の前記第１の触媒層と第２の触媒層との間の領域が空隙であることを特徴とする請求項１に記載の排ガス浄化用触媒。
【請求項３】
前記第１の触媒層がディーゼル酸化触媒からなる触媒層であり、前記第２の触媒層が粒子状物質酸化触媒からなる触媒層であることを特徴とする請求項１又は２に記載の排ガス浄化用触媒。
【請求項４】
前記粒子状物質酸化触媒の粒子状物質酸化能が、前記ディーゼル酸化触媒の粒子状物質酸化能より高く、かつ、
前記ディーゼル酸化触媒の排ガス浄化能が、前記粒子状物質酸化触媒の排ガス浄化能より高い、
ことを特徴とする請求項１〜３のうちのいずれか一項に記載の排ガス浄化用触媒。
【請求項５】
前記ディーゼル酸化触媒が、貴金属が担持された金属酸化物触媒及びゼオライト触媒からなる群から選択される少なくとも１種であり、
前記粒子状物質酸化触媒が、銀が酸化セリウムに担持された又は複合化した触媒である、
ことを特徴とする請求項１〜４のうちのいずれか一項に記載の排ガス浄化用触媒。
【発明の詳細な説明】
【技術分野】
【０００１】
本発明は、排ガス浄化用触媒に関し、より詳しくは、粒子状物質を含有する排ガスの浄化用触媒に関する。
【背景技術】
【０００２】
内燃機関から排出されるガスには、燃焼により生じた粒子状物質（ＰＭ：Ｐａｒｔｉｃｕｌａｔｅ  Ｍａｔｔｅｒ）やオイル中の添加剤等からなるアッシュ（Ａｓｈ）等の有害物質が含まれている。このような有害物質の中でも粒子状物質は動植物に悪影響を及ぼす大気汚染物質として知られている。
【０００３】
このような粒子状物質を含む排ガスを浄化するための触媒として、特開２０１６−２５３４号公報（特許文献１）には、排ガスの流入面と排出面とを有する排ガス浄化用触媒であって、一端が流入面に開口しかつ他端が前記排出面側で封止されているガス流入通路と、一端が排出面に開口しかつ他端が前記流入面側で封止されているガス流出通路とを有し、ガス流入通路に流入した排ガスが多孔性隔壁を通過してガス流出通路から排出されるフィルタ基体と、ガス流入通路の開口端側の隔壁の表面に担持されたＮＯｘ浄化触媒からなる第１の触媒層と、ガス流入通路の封止端側の隔壁の表面に担持されたＰＭ酸化触媒からなる第２の触媒層と、ガス流出通路の封止端側及び開口端側の隔壁の表面に担持されたＮＯｘ浄化触媒からなる第３の触媒層及び第４の触媒層と、を備えている排ガス浄化用触媒が開示されている。また、特許文献１には、この排ガス浄化用触媒が、十分に高い粒子状物質浄化性能を有し、かつ十分に高いＮＯｘ浄化性能を有することも記載されている。
【先行技術文献】
【特許文献】
【０００４】
【特許文献１】特開２０１６−２５３４号公報
【発明の概要】
【発明が解決しようとする課題】
【０００５】
しかしながら、複数の触媒のそれぞれにより形成された複数の触媒層において、これらの触媒層が接触していると、触媒の組み合わせによっては、一方の触媒の成分が他方の触媒の触媒毒となり、触媒活性が低下するという問題があった。例えば、銀を含有するＰＭ酸化触媒とディーゼル酸化触媒とを組み合わせた排ガス浄化用触媒において、前記ＰＭ酸化触媒からなる触媒層と前記ディーゼル酸化触媒からなる触媒層とが接触していると、前記ディーゼル酸化触媒の種類によっては、ＰＭ酸化触媒に含まれる銀が触媒毒となり、ディーゼル酸化触媒の活性が著しく低下するという問題があった。
【０００６】
本発明は、上記従来技術の有する課題に鑑みてなされたものであり、十分に高い粒子状物質浄化性能を有し、かつ十分に高いディーゼル排ガス浄化性能（例えば、ＣＯ浄化性能、ＨＣ浄化性能）を有する排ガス浄化用触媒を提供することを目的とする。
【課題を解決するための手段】
【０００７】
本発明者らは、上記目的を達成すべく鋭意研究を重ねた結果、粒子状物質を含有する排ガスの流路に配置されて用いられる浄化フィルタ（ＤＰＦ：Ｄｉｅｓｅｌ  Ｐａｒｔｉｃｕｌａｔｅ  Ｆｉｌｔｅｒ）等のフィルタ基体のガス流入通路の隔壁の表面に、ディーゼル酸化触媒からなる触媒層と粒子状物質酸化触媒からなる触媒層とを所定の間隔で分離して配置することによって、触媒被毒が抑制され、十分に高い粒子状物質浄化性能を有し、かつ十分に高いディーゼル排ガス浄化性能を有する排ガス浄化用触媒が得られることを見出し、本発明を完成するに至った。
【０００８】
すなわち、本発明の排ガス浄化用触媒は、粒子状物質を含有する排ガスの流路に配置され、排ガスが流入する側の流入面と、浄化ガスが排出される側の排出面とを有する排ガス浄化用触媒であって、
一端が前記流入面に開口しかつ他端が前記排出面側で封止されているガス流入通路と、一端が前記排出面に開口しかつ他端が前記流入面側で封止されているガス流出通路とが、多孔性隔壁により画成されて並設されており、前記ガス流入通路に流入した排ガスが前記隔壁を通過して前記ガス流出通路から排出されるウォールスルー型のフィルタ基体と、
前記ガス流入通路の開口端側の隔壁の表面に担持されかつディーゼル酸化触媒及び粒子状物質酸化触媒のうちの一方の酸化触媒からなる第１の触媒層と、
前記ガス流入通路の封止端側の隔壁の表面に担持されかつディーゼル酸化触媒及び粒子状物質酸化触媒のうちの他方の酸化触媒からなる第２の触媒層と、
を備えており、
前記第１の触媒層と前記第２の触媒層との間隔が２〜１０ｍｍであり、
前記隔壁の表面の前記第１の触媒層と前記第２の触媒層との間に、ディーゼル酸化触媒及び粒子状物質酸化触媒のいずれの酸化触媒も配置されていない領域が存在する、
ことを特徴とするものである。
【０００９】
このような排ガス浄化用触媒において、前記隔壁の表面の前記第１の触媒層と第２の触媒層との間の領域は空隙であることが好ましい。また、前記第１の触媒層はディーゼル酸化触媒からなる触媒層であり、前記第２の触媒層は粒子状物質酸化触媒からなる触媒層であることが好ましい。
【００１０】
また、本発明の排ガス浄化用触媒において、前記粒子状物質酸化触媒の粒子状物質酸化能が、前記ディーゼル酸化触媒の粒子状物質酸化能より高く、かつ、前記ディーゼル酸化触媒の排ガス浄化能が、前記粒子状物質酸化触媒の排ガス浄化能より高いことが好ましい。また、前記ディーゼル酸化触媒が、貴金属が担持された金属酸化物触媒及びゼオライト触媒からなる群から選択される少なくとも１種であり、前記粒子状物質酸化触媒が、銀が酸化セリウムに担持された又は複合化した触媒であることが好ましい。
【００１１】
なお、本発明の排ガス浄化用触媒によって、十分に高い粒子状物質浄化性能及び十分に高いディーゼル排ガス浄化性能が得られる理由は必ずしも定かではないが、本発明者らは以下のように推察する。すなわち、本発明の排ガス浄化用触媒においては、ディーゼル酸化触媒からなる触媒層と粒子状物質酸化触媒からなる触媒層とが所定の間隔で配置されており、互いに接触していない。このため、例えば、粒子状物質酸化触媒に銀が含まれるような場合であっても、銀とディーゼル酸化触媒との接触を避けることができ、銀がディーゼル酸化触媒の触媒毒として作用することはなく、ディーゼル酸化触媒の活性低下を抑制することが可能になると推察する。
【発明の効果】
【００１２】
本発明によれば、十分に高い粒子状物質浄化性能を有し、かつ十分に高いディーゼル排ガス浄化性能（例えば、ＣＯ浄化性能、ＨＣ浄化性能）を有する排ガス浄化用触媒を得ることが可能となる。
【図面の簡単な説明】
【００１３】
【図１】本発明の排ガス浄化用触媒の好適な一実施形態の一部の縦断面を模式的に示す概略縦断面図である。
【図２】本発明の排ガス浄化用触媒の好適な一実施形態におけるフィルタ基体の一部の縦断面を模式的に示す概略縦断面図である。
【図３】実施例１の排ガス浄化用触媒の製造における触媒スラリーの圧入手段を模式的に示す概略縦断面図である。
【図４】実施例１及び比較例１〜３で得られた触媒のＣＯ５０％浄化温度を示すグラフである。
【図５】実施例１及び比較例１〜３で得られた触媒の完全酸化率を示すグラフである。
【発明を実施するための形態】
【００１４】
以下、本発明をその好適な実施形態に即して詳細に説明する。
【００１５】
本発明の排ガス浄化用触媒は、粒子状物質を含有する排ガスの流路に配置され、排ガスが流入する側の流入面と、浄化ガスが排出される側の排出面とを有する排ガス浄化用触媒であって、
一端が前記流入面に開口しかつ他端が前記排出面側で封止されているガス流入通路と、一端が前記排出面に開口しかつ他端が前記流入面側で封止されているガス流出通路とが、多孔性隔壁により画成されて並設されており、前記ガス流入通路に流入した排ガスが前記隔壁を通過して前記ガス流出通路から排出されるウォールスルー型のフィルタ基体と、
前記ガス流入通路の開口端側の隔壁の表面に担持されかつディーゼル酸化触媒及び粒子状物質酸化触媒のうちの一方の酸化触媒からなる第１の触媒層と、
前記ガス流入通路の封止端側の隔壁の表面に担持されかつディーゼル酸化触媒及び粒子状物質酸化触媒のうちの他方の酸化触媒からなる第２の触媒層と、
を備えており、
前記第１の触媒層と前記第２の触媒層との間隔が２〜１０ｍｍであり、
前記隔壁の表面の前記第１の触媒層と前記第２の触媒層との間に、ディーゼル酸化触媒及び粒子状物質酸化触媒のいずれの酸化触媒も配置されていない領域が存在する、
ものである。このような排ガス浄化用触媒は、十分に高い粒子状物質浄化性能と十分に高いディーゼル排ガス浄化性能（例えば、ＣＯ浄化性能、ＨＣ浄化性能）とを有するものである。
【００１６】
以下、図面を参照しながら本発明の好適な実施形態について詳細に説明するが、本発明は前記図面に限定されるものではない。なお、以下の説明及び図面中、同一又は相当する要素には同一の符号を付し、重複する説明は省略する。
【００１７】
図１は、本発明の排ガス浄化用触媒の好適な一実施形態の一部の縦断面を模式的に示す概略縦断面図である。また、図２は、本発明の排ガス浄化用触媒の好適な一実施形態におけるフィルタ基体の一部の縦断面を模式的に示す概略縦断面図である。
【００１８】
図１に示すように、本発明の排ガス浄化用触媒は、粒子状物質（ＰＭ）を含有する排ガスの流路に配置され、排ガスが流入する側の流入面１１と、浄化ガスが排出される側の排出面１２とを有する排ガス浄化用触媒１であって、フィルタ基体２と第１の触媒層３と第２の触媒層４とからなり、少なくとも、第１の触媒層３と第２の触媒層４との間に、ディーゼル酸化触媒及び粒子状物質酸化触媒のいずれの酸化触媒も配置されていない領域７が設けられている。また、本発明の排ガス浄化用触媒においては、第３の触媒層５と第４の触媒層６とが設けられていてもよい。
【００１９】
（フィルタ基体）
本発明の排ガス浄化用触媒におけるフィルタ基体（基材）は、ＰＭを含有する排ガスの流路に配置され、排ガスが流入する側の流入面と、浄化ガスが排出される側の排出面とを有する排ガス浄化用触媒を構成するフィルタ基体であって、図１に示すように、一端が前記流入面１１に開口しかつ他端が前記排出面１２側で封止部２２により封止されているガス流入通路１３と、一端が前記排出面１２に開口しかつ他端が前記流入面１１側で封止部２２により封止されているガス流出通路１４とが、多孔性隔壁２１により画成されて並設されており、前記ガス流入通路１３に流入した排ガスが前記隔壁２１を通過して前記ガス流出通路１４から排出されるウォールスルー型のフィルタ基体２である。
【００２０】
このようなウォールスルー型（ウォールスルー構造）のフィルタ基体としては、特に制限されないが、ガス流入通路及びガス流出通路が互いに略平行となるように形成されたハニカム形状（ガス通路の軸方向に直交する方向の断面形状が四角形や六角形等の多角形状、円形状、楕円形状等の種々の断面形状のものを含む）のものを用いることが好ましく、例えば、前記ガス流入通路と前記ガス流出通路とが多孔性隔壁により画成されて並設されるようにハニカム状に成形することで得られるハニカム状セラミックスフィルタや高密度ハニカム等のモノリス担体基材からなるモノリスセラミックスフィルタ等を好適に用いることができる。なお、「ハニカム形状」とは、前記フィルタ基体において、ガス流入通路とガス流出通路とが交互に多孔性隔壁により画成されて並設されており、このようなガス流入通路及びガス流出通路が互いに略平行となるように多孔性隔壁により形成された構造である。また、ガス流入通路及びガス流出通路のガス通路の軸方向に直交する方向の断面形状は、四角形や六角形等の多角形状、円形状、楕円形状等の種々の断面形状のものを含むが、四角形や六角形等の多角形状であることが好ましい。さらに、このようなフィルタ基体は、ガス流入通路側の開口端部及びガス流出通路側の開口端部におけるガス通路の軸方向に直交する方向の断面形状が、市松模様状に交互に封止された構造であることがより好ましい。
【００２１】
このようなフィルタ基体を備えている本発明の排ガス浄化用触媒においては、図１に示すように、フィルタ基体２の流入面１１側（上流側）から流入したＰＭを含む排ガスが、ガス流入通路１３内を流入面１１側から排出面１２側（封止端側、下流側）に向かって流れる過程でフィルタ基体２の多孔性隔壁２１を通過し、この際、排ガス中に含まれるＰＭは多孔性隔壁２１を通過できず、多孔性隔壁２１表面のガス流入通路１３に接する露出面及び／又は多孔性隔壁２１の内部の細孔内の表面に付着し又は捕集されて除去され、ＰＭが除去された排気ガスは、ガス流出通路１４内を流入面１１側（封止端側）から排出面１２へと流れ、フィルタ基体２の外へ排出される。
【００２２】
また、図２に示すように、ガス流入通路１３の多孔性隔壁２１の表面（ガス流入通路又はガス流出通路に接する面）には、ガス流入通路の開口端側の隔壁の表面（第１の隔壁表面）Ａ、ガス流入通路の封止端側の隔壁の表面（第２の隔壁表面）Ｂ、及び、前記第１の隔壁表面Ａと前記第２の隔壁表面Ｂとの間の隙間表面Ｓが形成されている。また、ガス流出通路１４の多孔性隔壁２１の表面（ガス流入通路又はガス流出通路に接する面）には、ガス流出通路の封止端側の隔壁の表面（第３の隔壁表面）Ｃ、及び、ガス流出通路の開口端側の隔壁の表面（第４の隔壁表面）Ｄが形成されていてもよい。
【００２３】
このようなフィルタ基体２において、隙間表面Ｓの長さ（排ガスの流れ方向の長さ、すなわち、ガス流入通路に平行な方向の長さ）ＬＳは２〜１０ｍｍである。前記ＬＳが前記下限未満では、第１の触媒層と第２の触媒層とを分離して配置する効果が十分に得られず、一方の触媒層が他方の触媒層の成分により被毒するため、触媒活性の低下を抑制することは困難である。他方、前記ＬＳが前記上限を超えると、第１の触媒層及び第２の触媒層の長さ（排ガスの流れ方向の長さ、すなわち、ガス流入通路に平行な方向の長さ）が短くなるため、十分な触媒活性が得られない。
【００２４】
また、第１の隔壁表面Ａ及び第２の隔壁表面Ｂの長さ（排ガスの流れ方向の長さ、すなわち、ガス流入通路に平行な方向の長さ）及び深さ（排ガスの流れ方向に垂直な方向の長さ、すなわち、ガス流入通路に垂直な方向の長さ）は、特に制限されないが、ガス流入通路の隔壁の表面の長さをＬ１、第１の隔壁表面Ａの長さをＬＡ、第２の隔壁表面Ｂの長さをＬＢとしたときに、ＬＡ＞ＬＢ、ＬＡ＝ＬＢ、ＬＡ＜ＬＢのいずれであってもよい。また、第１の隔壁表面Ａの長さＬＡは、ＬＡ：ＬＢとなり得る領域の最小１５％であることが好ましく、２０〜８０％の範囲内であることが好ましい。前記ＬＡが前記下限未満では、ディーゼル排ガス浄化性能が低下する傾向にあり、他方、前記上限を超えると、ＰＭ酸化除去性能が低下する傾向にある。
【００２５】
さらに、第３の隔壁表面Ｃ及び第４の隔壁表面Ｄの長さ（排ガスの流れ方向の長さ、すなわち、ガス流出通路に平行な方向の長さ）及び深さ（排ガスの流れ方向に垂直な方向の長さ、すなわち、ガス流出通路に垂直な方向の長さ）は、特に制限されないが、ガス流出通路の隔壁の表面の長さをＬ２、第３の隔壁表面Ｃの長さをＬＣ、第４の隔壁表面Ｄの長さをＬＤとしたときに、ＬＣ＞ＬＤ、ＬＣ＝ＬＤ、ＬＣ＜ＬＤのいずれであってもよく、また、第３の隔壁表面Ｃと第４の隔壁表面Ｄが連続していても両者に間隙があっても、若干重なっていてもよい。また、第３の隔壁表面Ｃの長さＬＣは、ＬＣ：ＬＤとなり得る領域の最小５％であることが好ましく、１０〜９０％の範囲内であることが好ましい。前記ＬＣが前記下限未満では、第３の触媒の効果が低下する傾向にあり、他方、前記上限を超えると、第４の触媒の効果が低下する傾向にある。
【００２６】
このようなフィルタ基体の材質は、特に制限されないが、例えば、コージェライト、炭化ケイ素、ムライト、アルミナ、チタン酸アルミニウム、炭化ケイ素、窒化ケイ素等の多孔質セラミックスフィルタ材料であることが好ましい。この中でも、強度やコストの観点から、コージェライト、炭化ケイ素であることがより好ましい。
【００２７】
さらに、このようなフィルタ基体の隔壁の厚さは、特に制限されないが、例えば、隔壁の厚さが１００〜４００μｍであることが好ましく、２００〜３００μｍであることがより好ましい。前記隔壁の厚さが前記下限未満では、フィルタの強度が低下する傾向にあり、他方、前記上限を超えると、排ガスが通過する際の圧力損失が増大する傾向にある。また、フィルタ基体の細孔径（気孔径）や細孔率（気孔率）は、前記隔壁が排ガス中のＰＭを濾過する濾過材として機能する範囲内で、適宜設定される。例えば、前記隔壁の平均細孔径（気孔径）は、５〜６０μｍであることが好ましく、１５〜４０μｍであることがより好ましい。前記隔壁の平均細孔径（気孔径）が前記下限未満では、排ガスが通過する際の圧力損失が増大する傾向にあり、他方、前記上限を超えると、隔壁の強度が十分でなくなる傾向にあり、また、ＰＭの捕集効率が低下する傾向にある。また、フィルタ基体の細孔率（気孔率）は、４０〜８０％であることが好ましく、５０〜７５％であることがより好ましい。前記細孔率（気孔率）が前記下限未満では、細孔（気孔）表面積が不足し、排ガス浄化性能やＰＭ補足性能が低下する傾向にあり、他方、前記上限を超えると、フィルタの強度が低下して不十分となる傾向にある。
【００２８】
（ディーゼル酸化触媒）
本発明の排ガス浄化用触媒におけるディーゼル酸化触媒（ＤＯＣ：Ｄｉｅｓｅｌ  Ｏｘｉｄａｔｉｏｎ  Ｃａｔａｌｙｓｔ）は、ディーゼル排ガス中の一酸化炭素（ＣＯ）及び炭化水素（ＨＣ）を酸化することができる触媒であればよく、特に制限されないが、例えば、多孔質酸化物担体とこの担体に担持された貴金属とを備えていることが好ましい。
【００２９】
このようなディーゼル酸化触媒は、貴金属（白金、ロジウム、パラジウム等）が担持された金属酸化物（アルミナ、セリア、ジルコニア、これらの複合体等）、ゼオライト触媒等であることが好ましい。
【００３０】
このようなディーゼル酸化触媒の担持量は、特に限定されないが、内燃機関等の排気特性や所望の浄化性能等に応じて適宜設定され、例えば、フィルタ基体１リットル（Ｌ）当たり１０〜１００ｇの範囲であることが好ましい。
【００３１】
（粒子状物質酸化触媒）
本発明の排ガス浄化用触媒における粒子状物質酸化触媒（ＰＭ酸化触媒）は、ＰＭを酸化することができる触媒であればよく、特に制限されないが、例えば、フィルタに捕集されたＰＭを比較的低温から酸化（燃焼）除去することができるＰＭ酸化触媒であることが好ましい。
【００３２】
このようなＰＭ酸化触媒は、酸化セリウム（ＣｅＯ２、セリア）、酸化ジルコニウム（ＺｒＯ２、ジルコニア）、酸化アルミニウム（Ａｌ２Ｏ３、アルミナ）、或いはこれらの２種又は３種からなる複合酸化物に、白金（Ｐｔ）、パラジウム（Ｐｄ）、ロジウム（Ｒｈ）等の貴金属又は銀（Ａｇ）を担持したものであることが好ましい。また、例えば、カリウム（Ｋ）、ナトリウム（Ｎａ）、リチウム（Ｌｉ）、セシウム（Ｃｓ）等のアルカリ金属、バリウム（Ｂａ）、カルシウム（Ｃａ）、ストロンチウム（Ｓｒ）等のアルカリ土類金属、ランタン（Ｌａ）、イットリウム（Ｙ）、セリウム（Ｃｅ）等の希土類元素、鉄（Ｆｅ）等の遷移金属等の１種以上を添加してもよい。
【００３３】
このようなＰＭ酸化触媒は、酸化セリウム（セリア）を含む酸化物又は複合酸化物に活性種である銀（Ａｇ）を担持したもの、又はＡｇとＣｅＯ２を複合化したものであることがより好ましい。活性種としての銀（Ａｇ）を担持することにより比較的低温よりＰＭを燃焼できる傾向にあり、酸化物又は複合酸化物として酸化セリウム（セリア）を含むものを用いることにより、活性な酸素を放出することによってＰＭの酸化除去を促進するとともに、銀（Ａｇ）の凝集及び揮発を抑制することができ、ＰＭ酸化触媒の耐熱性が向上する傾向にある。また、酸化セリウム（セリア）を含む酸化物又は複合酸化物に銀（Ａｇ）を担持することにより、再生初期のＰＭの燃焼速度を速くでき、また、フィルタの再生にかかる時間を短縮できる傾向にある。
【００３４】
また、このようなＰＭ酸化触媒は、より少量のＰＭ酸化触媒でＰＭを効率的に燃焼することができるため、ＰＭ酸化触媒量を低減することができる。したがって、ＰＭ酸化触媒のコート量を必要最小限に抑えられることから、ディーゼル酸化触媒のコート量が確保され、高いディーゼル排ガス浄化性能が得られることになる。また、排ガスが通過する際の圧力損失を低減することも可能となる。
【００３５】
さらに、ＰＭは、このようなＰＭ酸化触媒の近傍に堆積し、ＰＭとＰＭ酸化触媒との互いの距離が近いことからＰＭ燃焼効率が向上し、完全酸化が進行することになる。例えば、ＰＭ酸化触媒をコートしないＤＰＦ等に堆積したＰＭの再生処理を行った場合にはＣＯの生成量が多いことが知られているが、本発明のようにＰＭ酸化触媒からなる触媒層を形成することにより、ＰＭが自燃して生成するＣＯをＣＯ２に酸化して無害化することが可能となり、また、ＰＭの燃焼温度を低下させることが可能となる。
【００３６】
また、このようなＰＭ酸化触媒においては、ランタン（Ｌａ）、ネオジム（Ｎｄ）等のセリウム（Ｃｅ）以外の希土類元素や、ジルコニウム（Ｚｒ）、イットリウム（Ｙ）、アルミニウム（Ａｌ）及び珪素（Ｓｉ）からなる群から選択される少なくとも１種の添加成分を更に含有していることが特に好ましい。このような添加成分を含有することにより、ＰＭ酸化触媒のセリア微粒子における酸素活性種の移動度を高めるとともにセリア粒子の粗大化をより有効に防止することができ、ＰＭの酸化除去をより促進し、ＰＭ酸化触媒の耐熱性をより向上する傾向にある。さらに、前記ＰＭ酸化触媒は、Ａｇ及びＰｄがセリア及びジルコニアに担持されたＰＭ酸化触媒であることがより好ましい。
【００３７】
このようなＰＭ酸化触媒の担持量は、特に限定されないが、内燃機関等の排気特性や所望の浄化性能等に応じて適宜設定され、例えば、フィルタ基体１リットル（Ｌ）当たり１０〜１００ｇの範囲であることが好ましい。
【００３８】
（第１の触媒層）
図１に示すように、本発明の排ガス浄化用触媒においては、前記ガス流入通路１３の開口端側の隔壁の表面（第１の隔壁表面）に担持されかつディーゼル酸化触媒及びＰＭ酸化触媒のうちの一方の酸化触媒からなる第１の触媒層３を備えている。このような第１の触媒層は、上流側に配置されているディーゼル酸化触媒の反応熱を有効に伝達して下流側で堆積しているＰＭを燃焼できるという観点から、ディーゼル酸化触媒からなる触媒層であることが好ましい。また、この第１の触媒層は、前記第１の隔壁表面の露出面（ガス流入通路に接する面）及び前記第１の隔壁表面の多孔性隔壁の内部の細孔内の表面に形成されていることが好ましい。
【００３９】
このような第１の触媒層は、前記第１の隔壁表面の７０〜１００％の範囲に形成されていることが好ましく、８０〜１００％の範囲であることがより好ましい。第１の触媒層の形成範囲が前記下限未満では、第１の触媒層による効果が得られない傾向にある。なお、このような第１の触媒層は、ガス流入通路の多孔性隔壁表面の２０〜８０％の範囲に形成されていることが好ましい。さらに、このような第１の触媒層の深さは、特に制限されないが、隔壁の厚さの１／４〜３／４の範囲内であることが好ましく、１／３〜２／３がより好ましい。第１の触媒層の深さが前記下限未満では、第１の触媒層による効果が得られない傾向にあり、他方、前記上限を超えると、第３の触媒層と重なり、排ガスが通過する際の圧力損失が増大する傾向にある。
【００４０】
（第２の触媒層）
図１に示すように、本発明の排ガス浄化用触媒においては、前記ガス流入通路１３の封止端側の隔壁の表面（第２の隔壁表面）に担持されかつディーゼル酸化触媒及びＰＭ酸化触媒のうちの一方の酸化触媒からなる第２の触媒層４を備えている。このような第２の触媒層はＰＭ酸化触媒からなる触媒層であることが好ましい。ＰＭはガス流入通路側の隔壁の表面に堆積しやすく、特に、温度が上昇しにくい下流側の隔壁の表面（第２の隔壁表面）に堆積しやすい。このため、第２の触媒層をＰＭ酸化触媒によって形成すると、活性種である銀（Ａｇ）をＰＭとの接触界面に配置することができるため、最小限のＰＭ酸化触媒量でＰＭを効率的に酸化することができ、ＰＭ酸化触媒量を低減することができる。また、ＰＭ酸化触媒の性能が向上するため、低温での酸化も可能となる。さらに、前記第２の隔壁表面の露出面（ガス流入通路に接する面）及び前記第２の隔壁表面の多孔性隔壁の内部の細孔内の表面に形成することが好ましい。
【００４１】
このような第２の触媒層は、前記第２の隔壁表面の７０〜１００％の範囲に形成されていることが好ましく、８０〜１００％の範囲であることがより好ましい。第２の触媒層の形成範囲が前記下限未満では、第２の触媒層による効果が得られない傾向にある。なお、このような第２の触媒層は、ガス流入通路の多孔性隔壁表面の２０〜８０％の範囲に形成されていることが好ましい。さらに、このような第２の触媒層の深さは、特に制限されないが、隔壁の厚さの１／４〜３／４の範囲内であることが好ましく、１／３〜２／３がより好ましい。第２の触媒層の深さが前記下限未満では、第２の触媒層による効果が得られない傾向にあり、他方、前記上限を超えると、第４の触媒層と重なり、排ガスが通過する際の圧力損失が増大する傾向にある。
【００４２】
（第３の触媒層）
図１に示すように、本発明の排ガス浄化用触媒においては、前記ガス流出通路１４の封止端側の隔壁の表面（第３の隔壁表面）に担持されかつディーゼル酸化触媒からなる第３の触媒層を備えていてもよい。このような第３の触媒層は、ディーゼル酸化触媒からなる触媒層であること以外は特に制限されないが、前記第３の隔壁表面の露出面（ガス流出通路に接する面）及び前記第３の隔壁表面の多孔性隔壁の内部の細孔内の表面に形成することが好ましい。
【００４３】
このような第３の触媒層は、前記第３の隔壁表面の７０〜１００％の範囲に形成されていることが好ましく、８０〜１００％の範囲であることがより好ましい。第３の触媒層の形成範囲が前記下限未満では、第３の触媒層による効果が得られない傾向にある。なお、このような第３の触媒層は、ガス流出通路の多孔性隔壁表面の２０〜８０％の範囲に形成されていることが好ましい。さらに、このような第３の触媒層の深さは、特に制限されないが、隔壁の厚さの１／４〜３／４の範囲内であることが好ましく、１／３〜２／３がより好ましい。第３の触媒層の深さが前記下限未満では、第３の触媒層による効果が得られない傾向にあり、他方、前記上限を超えると、第１の触媒層と重なり、排ガスが通過する際の圧力損失が増大する傾向にある。
【００４４】
このような第３の触媒層におけるディーゼル酸化触媒（第３の触媒層用ディーゼル酸化触媒）は、排ガス中のＣＯ及びＨＣを酸化することができる触媒であればよく、特に制限されないが、例えば、耐熱性に優れるディーゼル酸化触媒であることが好ましい。また、このような第３の触媒層におけるディーゼル酸化触媒の担持量は、特に限定されないが、エンジンの排気特性や所望の浄化スペック等に応じて適宜設定され、例えば、フィルタ基体１リットル（Ｌ）当たり１０〜１００ｇの範囲であることが好ましい。
【００４５】
（第４の触媒層）
図１に示すように、本発明の排ガス浄化用触媒においては、前記ガス流出通路１４の開口端側の隔壁の表面（第４の隔壁表面）に担持されかつディーゼル酸化触媒からなる第４の触媒層を備えていてもよい。このような第４の触媒層は、ディーゼル酸化触媒からなる触媒層であること以外は特に制限されないが、前記第４の隔壁表面の露出面（ガス流出通路に接する面）及び前記第４の隔壁表面の多孔性隔壁の内部の細孔内の表面に形成することが好ましい。
【００４６】
このような第４の触媒層は、前記第４の隔壁表面の７０〜１００％の範囲に形成されていることが好ましく、８０〜１００％の範囲であることがより好ましい。第４の触媒層の形成範囲が前記下限未満では、第４の触媒層による効果が得られない傾向にある。なお、このような第４の触媒層は、ガス流出通路の多孔性隔壁表面の２０〜８０％の範囲に形成されていることが好ましい。また、第４の触媒層として前記第３の触媒層と同じディーゼル酸化触媒を用いる場合は、第４の触媒層及び第３の触媒層は、ガス流出通路の多孔性隔壁表面の８０〜１００％の範囲に形成されていることが好ましい。さらに、このような第４の触媒層の深さは、特に制限されないが、隔壁の厚さの１／４〜３／４の範囲内であることが好ましく、１／３〜２／３がより好ましい。第４の触媒層の深さが前記下限未満では、第４の触媒層による効果が得られない傾向にあり、他方、前記上限を超えると、第２の触媒層と重なり、排ガスが通過する際の圧力損失が増大する傾向にある。
【００４７】
また、第４の触媒層は、前記第３の触媒層と隔てて（触媒層を担持していない部分を置いて）設けてもよいが、前記第３の触媒層に続いて連続的に設けることが好ましい。このようにすることにより、より多くの触媒をコートでき、性能が向上する傾向にある。さらに、第４の触媒層は、前記第３の触媒層と同じディーゼル酸化触媒を用いてもよく、異なるものを用いることもできる。
【００４８】
このような第４の触媒層におけるディーゼル酸化触媒（第４の触媒層用ディーゼル酸化触媒）は、排ガス中のＣＯ及びＨＣを酸化することができる触媒であればよく、特に制限されないが、例えば、第３の触媒層用ディーゼル酸化触媒に比べて活性に優れるディーゼル酸化触媒（この場合、耐熱性は若干劣っていてもよい。）であることが好ましい。また、このような第４の触媒層におけるディーゼル酸化触媒の担持量は、特に限定されないが、内燃機関等の排気特性や所望の浄化性能等に応じて適宜設定され、例えば、フィルタ基体１リットル（Ｌ）当たり１０〜１００ｇの範囲であることが好ましい。
【００４９】
＜排ガス浄化用触媒＞
図１に示すように、本発明の排ガス浄化用触媒においては、前記第１の触媒層３と前記第２の触媒層４との間に、ディーゼル酸化触媒及びＰＭ酸化触媒のいずれの酸化触媒も配置されていない領域７が設けられている。このような領域の形態は、ディーゼル酸化触媒とＰＭ酸化触媒とが接触していなければ、特に制限はなく、第１の触媒層３と第２の触媒層４との間に障壁となる層を形成してもよいが、より簡便にディーゼル酸化触媒とＰＭ酸化触媒との接触を防ぐことができるという観点から、空隙であることが好ましい。このように、第１の触媒層３と第２の触媒層４とを分離して配置することによって、ディーゼル酸化触媒とＰＭ酸化触媒の接触を防止し、触媒活性の低下を抑制することができる。
【００５０】
また、本発明の排ガス浄化用触媒において、第１の触媒層３と第２の触媒層４との間隔は２〜１０ｍｍである。第１の触媒層と第２の触媒層との間隔が前記下限未満では、第１の触媒層と第２の触媒層とを分離して配置する効果が十分に得られず、一方の触媒層が他方の触媒層の成分により被毒するため、触媒活性の低下を抑制することは困難である。他方、第１の触媒層と第２の触媒層との間隔が前記上限を超えると、第１の触媒層及び第２の触媒層の長さ（排ガスの流れ方向の長さ、すなわち、ガス流入通路に平行な方向の長さ）が短くなるため、十分な触媒活性が得られない。
【００５１】
本発明の排ガス浄化用触媒においては、前記ＰＭ酸化触媒の粒子状物質酸化能が、前記ディーゼル酸化触媒の粒子状物質酸化能より高く、かつ、前記ディーゼル酸化触媒の排ガス浄化能（例えば、ＣＯ酸化能、ＨＣ酸化能）が、前記ＰＭ酸化触媒の排ガス浄化能より高いことが好ましい。これより、より十分に高度な粒子状物質浄化性能を有し、かつ、より十分に高度なディーゼル排ガス浄化性能を兼ね備える排ガス浄化用触媒を得ることができる。なお、このような排ガス浄化用触媒における前記ＰＭ酸化触媒の粒子状物質酸化能が、前記ディーゼル酸化触媒の粒子状物質酸化能よりも低い場合には、ＰＭの燃焼が促進されず、堆積したＰＭにより排ガスが通過する際の圧力損失が増大する傾向にある。また、前記ディーゼル酸化触媒の排ガス浄化能が、前記ＰＭ酸化触媒の排ガス浄化能よりも低い場合には、排ガスの酸化が進行せず、十分な排ガス浄化能が得られない傾向になる。
【００５２】
また、本発明の排ガス浄化用触媒においては、前記ＰＭ酸化触媒が、銀が酸化セリウムに担持された又は複合化したＰＭ酸化触媒であり、かつ、前記ディーゼル酸化触媒が、貴金属が金属酸化物に担持されたディーゼル酸化触媒であることが好ましい。これより、より十分に高度な粒子状物質浄化性能を有し、かつ、より十分に高度なディーゼル排ガス浄化性能を兼ね備えた排ガス浄化用触媒を得ることができる。
【００５３】
さらに、本発明の排ガス浄化用触媒においては、フィルタ基体の細孔率（気孔率）が、触媒が担持された状態で、４０〜８０％であることが好ましく、５０〜７５％であることがより好ましい。前記細孔率（気孔率）が前記下限未満では、細孔（気孔）表面積が不足し、排ガス浄化性能やＰＭ補足性能が低下する傾向にあり、他方、前記上限を超えると、フィルタの強度が低下し、不十分となる傾向にある。また、フィルタ基体の多孔性隔壁の平均細孔径（気孔径）は、触媒が担持された状態で、５〜６０μｍであることが好ましく、１５〜４０μｍであることがより好ましい。前記平均細孔径（気孔径）が前記下限未満では、排ガスが通過する際の圧力損失が増大する傾向にあり、他方、前記上限を超えると、多孔性隔壁の強度が十分でなくなる傾向にあり、また、ＰＭの捕集効率が低下する傾向にある。
【００５４】
（排ガス浄化用触媒の製造方法）
次に、本発明のガス浄化用触媒の製造方法を説明する。本発明の排ガス浄化用触媒は、ＰＭを含有する排ガスの流路に配置され、排ガスが流入する側の流入面と、浄化ガスが排出される側の排出面とを有する排ガス浄化用触媒の製造方法であって、
一端が前記流入面に開口しかつ他端が前記排出面側で封止されているガス流入通路と、一端が前記排出面に開口しかつ他端が前記流入面側で封止されているガス流出通路とが、多孔性隔壁により画成されて並設されており、前記ガス流入通路に流入した排ガスが前記隔壁を通過して前記ガス流出通路から排出されるウォールスルー型のフィルタ基体を準備する工程（フィルタ基体準備工程）と、
前記ガス流入通路の開口端側の隔壁の表面（第１の隔壁表面）に、ディーゼル酸化触媒及びＰＭ酸化触媒のうちの一方の酸化触媒の前駆体である第１の触媒スラリーを担持せしめる工程（第１の触媒スラリー担持工程）と、
得られる排ガス浄化用触媒において、隔壁の表面の第１の触媒層と第２の触媒層との間に、ディーゼル酸化触媒及びＰＭ酸化触媒のいずれの酸化触媒も配置されていない領域が存在し、第１の触媒層と第２の触媒層との間隔が２〜１０ｍｍとなるように、前記ガス流入通路の封止端側の隔壁の表面（第２の隔壁表面）に、ディーゼル酸化触媒及びＰＭ酸化触媒のうちの他方の酸化触媒の前駆体である第２の触媒スラリーを担持せしめる工程（第２の触媒スラリー担持工程）と、
必要に応じて、
前記ガス流出通路の封止端側の隔壁の表面（第３の隔壁表面）に、第３の触媒層用ディーゼル酸化触媒の前駆体である第３の触媒スラリーを担持せしめる工程（第３の触媒スラリー担持工程）と、
前記ガス流出通路の開口端側の隔壁の表面（第４の隔壁表面）に、第４の触媒層用ディーゼル酸化触媒の前駆体である第４の触媒スラリーを担持せしめる工程（第４の触媒スラリー担持工程）と、
前記触媒スラリーを担持せしめたフィルタ基体に熱処理を施す工程（焼成工程）と、
を含む方法により製造することができる。
【００５５】
（フィルタ基体準備工程）
先ず、一端が前記流入面に開口しかつ他端が前記排出面側で封止されているガス流入通路と、一端が前記排出面に開口しかつ他端が前記流入面側で封止されているガス流出通路とが、多孔性隔壁により画成されて並設されており、前記ガス流入通路に流入した排ガスが前記隔壁を通過して前記ガス流出通路から排出されるウォールスルー型のフィルタ基体を準備する。
【００５６】
このようなフィルタ基体準備工程で準備するフィルタ基体としては、特に制限されないが、例えば、市販のウォールスルー型ハニカム形状セラミックフィルタが挙げられる。また、公知のセラミックフィルタの製造方法により製造したものを用いてもよい。なお、このようなフィルタ基体は、前記本発明の排ガス浄化用触媒において説明したものと同様のものを用いることができる。
【００５７】
（第１、第２、第３及び第４の触媒スラリー担持工程）
次に、前記準備したフィルタ基体に、前記ガス流入通路の開口端側の隔壁の表面（第１の隔壁表面）にディーゼル酸化触媒及びＰＭ酸化触媒のうちの一方の酸化触媒の前駆体である第１の触媒スラリーを担持せしめ（第１の触媒スラリー担持工程）、前記ガス流入通路の封止端側の隔壁の表面（第２の隔壁表面）にディーゼル酸化触媒及びＰＭ酸化触媒のうちの他方の酸化触媒の前駆体である第２の触媒スラリーを担持せしめ（第２の触媒スラリー担持工程）、必要に応じて、前記ガス流出通路の封止端側の隔壁の表面（第３の隔壁表面）に第３の触媒層用ディーゼル酸化触媒の前駆体である第３の触媒スラリーを担持せしめ（第３の触媒スラリー担持工程）、前記ガス流出通路の開口端側の隔壁の表面（第４の隔壁表面）に第４の触媒層用ディーゼル酸化触媒の前駆体である第４の触媒スラリーを担持せしめる（第４の触媒スラリー担持工程）。このような触媒スラリーを担持せしめる順番は、特に制限されないが、形成する第１の触媒層及び第２の触媒層、第３の触媒層及び第４の触媒層の触媒の種類、担持方法（手段）や担持量等の条件等により、触媒スラリーの担持順番が適宜決定される。また、前記第１の触媒スラリー担持工程、第２の触媒スラリー担持工程、第３の触媒スラリー担持工程及び第４の触媒スラリー担持工程を施した後に、触媒スラリーをコートしたフィルタ基体を乾燥させることが好ましい。さらに、上記の触媒スラリー担持及び乾燥の操作は、コートした触媒スラリーの量が、所定量の触媒量となるまで繰り返し行うことが好ましい。また、このような触媒スラリー担持工程において用いる触媒スラリーは、特に限定されず、例えば、公知の製造方法を適宜採用して得ることができる。
【００５８】
前記フィルタ基体の隔壁に触媒スラリーを担持せしめる方法としては、特に限定されないが、例えば、触媒スラリーを圧入手段により圧入する方法、フィルタ基体を触媒スラリーに浸漬させ、吸入せしめてコートする方法（浸漬法）、ウォッシュコート法、等が挙げられる。このうち、触媒スラリーを圧入手段により圧入する方法が好ましい。特に、第２の触媒スラリー担持工程においては、触媒スラリーを圧入手段により圧入する方法を用いることが特に好ましい。
【００５９】
このような触媒スラリーを圧入手段により圧入する方法としては、特に限定されず、例えば、シリンジ（圧入手段）を使用した触媒成分含有液状体（触媒スラリー）圧入装置を用いて触媒スラリーを圧入する方法、液ポンプやチューブポンプ等の圧入手段を用いて触媒スラリーを圧入する方法、等が挙げられる。この中でも、シリンジを使用した触媒スラリー圧入装置を用いて触媒スラリーを圧入する方法が特に好ましい。このような方法により、前記フィルタ基体の隔壁の所望の箇所（部位）に、触媒層を形成する触媒スラリーを、所望の量だけ確実にコートすることができる。例えば、ガス流入通路の封止端側の隔壁の表面（第２の隔壁表面）となる隔壁の所定の箇所に、第２の触媒層を形成する触媒スラリーを、所望の量だけ確実にコートすることができる。
【００６０】
また、フィルタ基体を触媒スラリーに浸漬させ、吸入せしめてコートする方法としては、特に限定されず、例えば、フィルタ基体を所定位置まで触媒スラリー（触媒成分含有液状体）中に浸漬させて毛管現象により隔壁の表面及び細孔（気孔）内に触媒スラリーを吸入せしめるようにして触媒スラリーを所定の箇所に所望の量を塗布（コート）する。具体的には、先ず、前記フィルタ基体の一方の開口端部（流出面又は流入面）を樹脂フィルム等で覆い、他方の開口端部（流入面又は流出面）から空気が抜けないようにする。次に、予め準備した触媒スラリー中にフィルタ基体の所望の部分のみ（例えば、フィルタ基体のガス流入通路の開口端側の隔壁の表面（第１の隔壁表面）のみ、又は前記ガス流出通路の開口端側の隔壁の表面（第４の隔壁表面）のみ、等）を浸漬させる。このとき、前記フィルタ基体の軸方向が鉛直方向に平行となるようにして、フィルタ基体をスラリー中に浸漬させる。なお、必要により、超音波をかけながら浸漬処理を施す。所定時間が経過した後、フィルタ基体を引き上げて余分なスラリーを除去し、乾燥させる。このような操作は、所定量の触媒スラリーが担持されるまで繰り返し行う。これにより、フィルタ基体の所望の部分に所定量の触媒スラリー（乾燥物）が担持された触媒スラリー乾燥物層が形成される。
【００６１】
（焼成工程）
次に、前記触媒スラリーを担持せしめたフィルタ基体に熱処理を施すことにより、前記本発明の排ガス浄化用触媒を得ることができる。このような焼成工程においては、前記触媒層を形成する触媒スラリーを担持せしめたフィルタ基体を２００〜７００℃の範囲内の温度で焼成せしめることが好ましい。前記焼成温度が前記下限未満では、触媒成分がフィルタ基体に強く付着しない傾向にあり、他方、前記上限を超えると、触媒成分が粒成長するなど変質が起こる傾向にある。なお、このような焼成温度は、付着性の確保と作業効率という観点から、２００〜６００℃の範囲内の温度であることがより好ましい。また、焼成（加熱）時間は、前記焼成温度により異なるものであるため一概には言えないが、０．５〜１０時間であることが好ましく、１〜５時間であることがより好ましい。さらに、このような焼成工程における雰囲気は、特に制限されないが、大気中又は不活性雰囲気中であることが好ましい。
【００６２】
以上、本発明の排ガス浄化用触媒の製造方法の好適な実施形態について説明したが、上記実施形態に限定されるものではない。
【００６３】
＜排ガス浄化方法＞
次に、本発明の排ガス浄化用触媒を用いた排ガス浄化方法について説明する。この方法では、ＰＭを含有する排ガスを、前記本発明の排ガス浄化用触媒のガス流入通路から流入させ、ガス流出通路から浄化ガスを排出することによって、排ガス中のＰＭ、ＣＯやＨＣが酸化されて、排ガスが浄化させる。
【００６４】
このような排ガス浄化方法において、前記排ガス浄化用触媒に排ガスを流入せしめる方法としては、特に制限されず、公知の方法を適宜採用することができ、例えば、内燃機関から排出されるガスが流通する排ガス管内に前記排ガス浄化用触媒を配置することにより、前記排ガス浄化用触媒に対して内燃機関から排出されたＰＭを含有する排ガスをガス流入通路に流入せしめる方法を採用してもよい。
【００６５】
なお、本発明の排ガス浄化用触媒は、十分に高い粒子状物質浄化性能を有し、かつ十分に高いディーゼル排ガス浄化性能を有するものであるため、このような前記本発明の排ガス浄化用触媒に、例えば、ディーゼルエンジン等の内燃機関から排出される排ガスを接触させることにより、十分に高い粒子状物質浄化性能及び十分に高いディーゼル排ガス浄化性能を発揮させることが可能となる。このような観点から、本発明の排ガス浄化用触媒を用いた排ガス浄化方法は、例えば、ディーゼルエンジン等の内燃機関から排出されるようなＰＭを含有するディーゼル排ガス中のＰＭ、ＣＯ及びＨＣを浄化するための方法等として好適に採用することができる。
【実施例】
【００６６】
以下、実施例及び比較例に基づいて本発明をより具体的に説明するが、本発明は以下の実施例に限定されるものではない。
【００６７】
（調製例１）
＜ディーゼル酸化触媒の前駆体である触媒スラリーの調製＞
先ず、アルミナ粉末（γ−Ａｌ２Ｏ３、グレース社製、平均粒径：７．３μｍ）をジニトロジアンミン白金硝酸水溶液（Ｐｔ含有量：４．５質量％）に投入して２時間撹拌し、アルミナ粉末に所定量のジニトロジアンミン白金硝酸水溶液を含浸させた後、蒸発・乾固させた。その後、大気中、５００℃の温度条件で１時間焼成することにより、Ｐｔ担持アルミナ粉末を得た。Ｐｔの担持量は、担体粉末１００ｇに対して１ｇであった。
【００６８】
次に、９０質量部のイオン交換水に、得られたＰｔ担持アルミナ粉末９質量部とアルミナゾル１質量部とを投入して、９質量％濃度のディーゼル酸化触媒の前駆体である触媒スラリー（Ｐｔ担持Ａｌ２Ｏ３含有液状体）を調製した。なお、この触媒スラリーの粒度分布を測定したところ、平均粒子径が０．５μｍの凝集体が安定に分散していた。
【００６９】
（調製例２）
＜ＰＭ酸化触媒の前駆体である触媒スラリーの調製＞
先ず、５０．４６ｇのＣｅ（ＮＯ３）３・６Ｈ２Ｏと、５．５９ｇのＬａ（ＮＯ３）３と、２９．６２ｇのＡｇＮＯ３とを１２０ｍＬの水で溶解せしめた硝酸塩溶液（［仕込み量の比（モル比）］Ｃｅ：Ａｇ：Ｌａ＝９０：１３５：１０）を調製した。次に、２５質量％のアンモニア水３８．２１ｇを水１００ｇに希釈したアンモニア水を調製した。次いで、上記アンモニア水に対して撹拌しながら前記硝酸塩溶液を投入し（逆沈殿）、１０分間撹拌を継続した後、水の存在下、閉鎖系において２気圧の条件下にて１２０℃に加熱して２時間の凝集処理を行い、凝集体前駆体（Ｌａ添加ＣｅＯ２−Ａｇ前駆体）を調製した。
【００７０】
次に、上述の逆沈殿、凝集処理後の沈殿（凝集体前駆体）を遠心分離により回収した後、回収された凝集体に対して水を加えることによって１５質量％濃度のＰＭ酸化触媒の前駆体である触媒スラリー（Ｌａ添加ＣｅＯ２−Ａｇ含有液状体）を調製した。なお、この触媒スラリーの粒度分布を測定したところ、平均粒子径が０．１μｍの凝集体が安定に分散していた。
【００７１】
（調製例３）
＜ディーゼル酸化触媒の前駆体とＰＭ酸化触媒の前駆体との混合物である混合触媒スラリーの調製＞
調製例１で調製したディーゼル酸化触媒の前駆体である触媒スラリーと調製例２で調製したＰＭ酸化触媒の前駆体である触媒スラリーとを質量比５：３で混合して、９質量％濃度のディーゼル酸化触媒の前駆体と１５質量％濃度のＰＭ酸化触媒の前駆体との混合物である混合触媒スラリー（Ｐｔ担持Ａｌ２Ｏ３及びＬａ添加ＣｅＯ２−Ａｇ含有液状体）を調製した。
【００７２】
（実施例１）
先ず、フィルタ基体として、テストピースサイズ（３５ｍｌ）のＤＰＦ（コージェライト製、気孔率６５％、平均細孔径３０μｍ、直径３０ｍｍ×長さ５０ｍｍ、隔壁の厚さ０．２ｍｍ）を用意した。次に、図３に示す方法により、フィルタ基体のガス流入通路の開口端側の隔壁の表面（Ａ）に調製例１で調製したディーゼル酸化触媒の前駆体である触媒スラリーを用いてディーゼル酸化触媒からなる第１の触媒層を形成し、フィルタ基体のガス流入通路の封止端側の隔壁の表面（第２の隔壁表面）（Ｂ）に調製例２で調製したＰＭ酸化触媒の前駆体である触媒スラリーを用いてＰＭ酸化触媒からなる第２の触媒層を形成して排ガス浄化用触媒試料を調製した。なお、図３は、排ガス浄化用触媒の製造における触媒スラリーの圧入手段を模式的に示す縦断面図である。
【００７３】
すなわち、先ず、前記フィルタ基体をイオン交換水に浸し、エアーガンで余分な水分を吹き飛ばしたときの質量と、乾燥させたときの質量を測定して前記フィルタ基体の吸水量を測定し、フィルタ基体の壁面の吸水量を計算した。
【００７４】
次に、図３に示すように、シリンジ７１を用いたスラリー（触媒成分含有液状体）圧入装置７０により、シリンジ先端７２からフィルタ基体のガス流入通路１３の封止端側の隔壁の表面（第２の隔壁表面）（Ｂ）に、ＰＭ酸化触媒からなる触媒層の長さ（排ガスの流れ方向の長さ、すなわち、ガス流入通路に平行な方向の長さ）が２０ｍｍとなるように、所定量のＰＭ酸化触媒の前駆体である触媒スラリー（Ｌａ添加ＣｅＯ２−Ａｇ含有液状体）を圧入した。その後、４ｍｍの隙間をあけて、ガス流入通路１３の開口端側の隔壁の表面（第１の隔壁表面）（Ａ）に、ディーゼル排ガス酸化触媒からなる触媒層の長さ（排ガスの流れ方向の長さ、すなわち、ガス流入通路に平行な方向の長さ）が２０ｍｍとなるように、所定量のディーゼル排ガス酸化触媒の前駆体である触媒スラリー（Ｐｔ担持Ａｌ２Ｏ３含有液状体）を圧入し、２種類の触媒スラリーをフィルタ基体のガス流入通路の隔壁の表面に所定の間隔でコートした。次いで、触媒スラリーをコートしたフィルタ基体２’を、大気中、２５０℃で３０分間乾燥した。
【００７５】
この一連の操作を繰り返して、フィルタ基体１Ｌ当たりのディーゼル排ガス酸化触媒の担持量が１０ｇ／Ｌ、ＰＭ酸化触媒の担持量が１０ｇ／Ｌとなるように、所定量の触媒スラリーをフィルタ基体のガス流入通路１３の隔壁の表面にコートした。その後、触媒スラリーをコートしたフィルタ基体２’を、大気中、５００℃で１時間焼成することにより、排ガス浄化用触媒を得た。
【００７６】
（比較例１）
ＰＭ酸化触媒からなる触媒層及びディーゼル排ガス酸化触媒からなる触媒層の長さをいずれも２２ｍｍに変更してＰＭ酸化触媒からなる触媒層とディーゼル排ガス酸化触媒からなる触媒層とが接触するように、触媒スラリーをコートした以外は実施例１と同様にして、比較用触媒を調製した。
【００７７】
（比較例２）
ＰＭ酸化触媒からなる触媒層及びディーゼル排ガス酸化触媒からなる触媒層の長さをいずれも１６ｍｍに変更して、ＰＭ酸化触媒からなる触媒層とディーゼル排ガス酸化触媒からなる触媒層との隙間が１２ｍｍとなるように、触媒スラリーをコートした以外は実施例１と同様にして、比較用触媒を調製した。
【００７８】
（比較例３）
フィルタ基体のガス流入通路の隔壁の表面に、調製例３で調製したディーゼル酸化触媒の前駆体とＰＭ酸化触媒の前駆体との混合物である混合触媒スラリーを用いてディーゼル酸化触媒とＰＭ酸化触媒との混合物からなる混合触媒層を形成して比較用触媒試料を調製した。
【００７９】
すなわち、先ず、実施例１と同様にして、前記フィルタ基体の吸水量を測定し、フィルタ基体の壁面の吸水量を計算した。次に、シリンジを用いたスラリー（触媒成分含有液状体）圧入装置により、シリンジ先端からフィルタ基体のガス流入通路の隔壁の表面に、ＰＭ酸化触媒とディーゼル排ガス酸化触媒との混合物からなる混合触媒層の長さ（排ガスの流れ方向の長さ、すなわち、ガス流入通路に平行な方向の長さ）が４４ｍｍとなるように、所定量のディーゼル酸化触媒の前駆体とＰＭ酸化触媒の前駆体との混合物である混合触媒スラリー（Ｐｔ担持Ａｌ２Ｏ３及びＬａ添加ＣｅＯ２−Ａｇ含有液状体）を圧入した。次いで、触媒スラリーをコートしたフィルタ基体２’を、大気中、２５０℃で３０分間乾燥した。
【００８０】
この一連の操作を繰り返して、フィルタ基体１Ｌ当たりのディーゼル排ガス酸化触媒の担持量が１０ｇ／Ｌ、ＰＭ酸化触媒の担持量が１０ｇ／Ｌとなるように、所定量の混合触媒スラリーをフィルタ基体のガス流入通路の隔壁の表面にコートした。その後、触媒スラリーをコートしたフィルタ基体を、大気中、５００℃で１時間焼成することにより、比較用触媒を得た。
【００８１】
＜触媒性能評価試験＞
実施例１及び比較例１〜３で得られた触媒を用いて、ＣＯ及びＨＣの酸化反応による活性評価試験を行った。すなわち、各触媒をそれぞれ固定床流通型反応器（ベスト測器（株）製）に設置した。次に、ＣＯ（８００体積ｐｐｍ）、Ｃ３Ｈ６（４００体積ｐｐｍＣ）、ＮＯ（１００体積ｐｐｍ）、Ｏ２（１０体積％）、ＣＯ２（１０体積％）、Ｈ２Ｏ（５体積％）、Ｎ２（残部）からなるモデルガスを１０Ｌ／分の流量で供給し、触媒入りガス温度５００℃に調整して２０分間保持し、前処理を行った。その後、降温し、触媒入りガス温度５００℃〜５０℃における触媒入りガス及び触媒出ガス中のＣＯ濃度及びＨＣ濃度を測定し、それらの測定値からＣＯ及びＨＣ（Ｃ３Ｈ６）の浄化率（％）を算出し、ＣＯ及びＨＣの浄化率が５０％となったときの温度（５０％浄化温度Ｔ５０（ＣＯ）及びＴ５０（ＨＣ））を求めた。図４に、実施例１及び比較例１〜３で得られた触媒のＣＯの５０％浄化温度Ｔ５０（ＣＯ）を示す。
【００８２】
図４に示したように、実施例１で得られた排ガス浄化用触媒は、比較例１〜３で得られた比較用触媒に比べて、ＣＯの５０％浄化温度Ｔ５０（ＣＯ）が低く、低温でのＣＯ浄化性能に優れていることがわかった。また、ＨＣの５０％浄化温度Ｔ５０（ＨＣ）についても同様の傾向が見られ、実施例１で得られた排ガス浄化用触媒は、比較例１〜３で得られた比較用触媒に比べて、ＨＣの５０％浄化温度Ｔ５０（ＣＯ）が低く、低温でのＨＣ浄化性能に優れていることがわかった。
【００８３】
＜模擬ＰＭ付着処理＞
実施例１及び比較例１〜３で得られた触媒を用いて、模擬ＰＭの付着処理を行った。すなわち、先ず、モデル粒子状物質（ＰＭ）であるカーボン粉末（デグサ社製「Ｐｒｉｎｔｅｘ−Ｕ」）０．０３ｇを特級エタノール５０ｍｌに混合し、超音波洗浄機を用いて十分に分散させてＰＭ分散液を得た。次いで、触媒をコートした各触媒の上流側を上方にして、各触媒に前記ＰＭ分散液を流し込んだ後、通過したＰＭ分散液を回収し、通過したＰＭ分散液を再び上方から流し込む操作を、ＰＭ分散液がほぼ透明になるまで繰り返し、その後、乾燥させて前記カーボン粉末を触媒に付着させた（ＰＭ付着処理）。なお、このようなＰＭ付着処理によって、前記ＰＭ分散液中のほぼ全量のカーボン粉末が触媒（ＤＰＦ）により濾過され、各触媒におけるカーボン付着量は０．８ｇ／Ｌとなった。
【００８４】
＜ＰＭ再生試験＞
前記ＰＭ付着処理後の各触媒に対し、ＰＭを燃焼除去するＰＭ再生試験を行った。すなわち、先ず、ＰＭ付着処理後の各触媒を常圧固定床流通型反応装置（ベスト測器（株）製）に設置した。ＰＭ付着処理後の各触媒に対してＮ２（触媒入りガス）をガス流量１５Ｌ／分で供給しながら、５００℃（触媒入りガス温度）で１５分間加熱して前処理を行った。その後、Ｎ２ガスを供給しながら２００℃になるまで各触媒を自然冷却した。次に、各触媒に対して、Ｏ２（１０容量％）、Ｈ２Ｏ（１０容量％）及びＮ２（残部）からなる酸化雰囲気のガスを、ガス温度を２０℃／分の昇温速度で２００℃から７２０℃まで昇温しながら、ガス流量１５Ｌ／分で供給した後、７２０℃におけるＣＯ脱離量及びＣＯ２脱離量を測定した。このようにして測定されたＣＯ脱離量及びＣＯ２脱離量から、ＣＯ脱離量とＣＯ２脱離量の和に占めるＣＯ２脱離量の割合［（ＣＯ２脱離量／（ＣＯ脱離量＋ＣＯ２脱離量））×１００］（％）を求め、この割合を本発明における完全酸化率と定義した。その結果を図５に示す。
【００８５】
図５に示したように、実施例１で得られた排ガス浄化用触媒は、比較例１〜３で得られた比較用触媒に比べて、完全酸化率が高く、酸化性能に優れていることがわかった。
【００８６】
以上の結果から、実施例１で得られた排ガス浄化用触媒においては、ディーゼル酸化触媒からなる触媒層とＰＭ酸化触媒からなる触媒層とが所定の間隔で分離して配置されているため、ＰＭ酸化触媒に含まれている銀（Ａｇ）によるディーゼル酸化触媒の被毒が防止され、触媒活性の低下が抑制されていることがわかった。
【００８７】
一方、ディーゼル酸化触媒からなる触媒層とＰＭ酸化触媒からなる触媒層とが接触している触媒（比較例１）、ディーゼル酸化触媒とＰＭ酸化触媒との混合物からなる混合触媒（比較例３）においては、ＰＭ酸化触媒に含まれている銀（Ａｇ）がディーゼル酸化触媒を被毒し、ＣＯ浄化活性が低下した。
【００８８】
他方、ディーゼル酸化触媒からなる触媒層とＰＭ酸化触媒からなる触媒層とが離れすぎている場合（比較例２）には、銀（Ａｇ）によるディーゼル酸化触媒の被毒は起こらないが、ディーゼル酸化触媒からなる触媒層の長さが短いため、ガス流速に対してＣＯ浄化反応が十分に追随できず、ＣＯ酸化率が低下した。また、ＰＭ酸化触媒からなる触媒層の長さも短いため、堆積したＰＭを十分に燃焼できなかった。
【産業上の利用可能性】
【００８９】
以上説明したように、本発明によれば、十分に高い粒子状物質浄化性能を有し、かつ十分に高いディーゼル排ガス浄化性能（例えば、ＣＯ浄化性能、ＨＣ浄化性能）を有する排ガス浄化用触媒を得ることが可能となる。
【００９０】
したがって、本発明の排ガス浄化用触媒は、ディーゼルエンジン等の内燃機関からの排ガス中に含まれる粒子状物質、ＣＯ及びＨＣを除去するための排ガス浄化用触媒として特に有用である。
【符号の説明】
【００９１】
１：排ガス浄化用触媒、２：フィルタ基体、２’：触媒スラリーをコートしたフィルタ基体、３：第１の触媒層、３’：第１の触媒スラリーコート層、４：第２の触媒層、４’：第２の触媒スラリーコート層、５：第３の触媒層、６：第４の触媒層、７：第１の触媒層３と第２の触媒層４との間の領域、１１：流入面、１２：排出面、１３：ガス流入通路、１４：ガス流出通路、２１：多孔性隔壁、２２：封止部、７０：スラリー圧入装置、７１：シリンジ、７２：シリンジ先端、Ａ：ガス流入通路の開口端側の隔壁の表面（第１の隔壁表面）、Ｂ：ガス流入通路の封止端側の隔壁の表面（第２の隔壁表面）、Ｃ：ガス流出通路の封止端側の隔壁の表面（第３の隔壁表面）、Ｄ：ガス流出通路の開口端側の隔壁の表面（第４の隔壁表面）、Ｓ：第１の隔壁表面と第２の隔壁表面との間の隙間表面。
【図１】
2017185467.tif 000003
【図２】
2017185467.tif 000004
【図３】
2017185467.tif 000005
【図４】
2017185467.tif 000006
【図５】
2017185467.tif 000007